(57)【要約】【課題】溶液に溶解している溶質に対して、より正確なマイクロ分光分析を実現するための試料濃縮、最適な試料サイズ調製を行なうことを目的とする。【解決手段】撥水性または撥油性を有するパーフルオロアルキルポリエーテル基含有シラン化合物を溶媒に溶解してなる液に、光学材料を浸漬させ、浸漬後に光学材料を加熱し、次いで光学材料を洗浄して、光学材料の表面が撥水性または撥油性に表面改質されており、かつ、該光学材料の測定に使用する面の一部が直線または曲線で閉じた形状であって、その内側が撥水性または撥油性を持たない部分を有することを特徴とする光学材料を用いたマイクロ分光分析用試料台の作製方法である。【選択図】図２
2018036257.tif 000002
【特許請求の範囲】
【請求項１】
撥水性または撥油性を有する下記構造式（I）で表わされるパーフルオロアルキルポリエーテル基含有シラン化合物を溶媒に溶解してなる液に、光学材料を浸漬させ、浸漬後に光学材料を加熱し、次いで光学材料を洗浄して、光学材料の表面が撥水性または撥油性に表面改質されており、かつ、該光学材料の測定に使用する面の一部が直線または曲線で閉じた形状であって、その内側が撥水性または撥油性を持たない部分を有することを特徴とする光学材料を用いたマイクロ分光分析用試料台の作製方法。
【化１】
2018036257.tif 000006
ここで、ａは１〜３０の整数、ｂは１〜１０の整数、ｃは１〜２０の整数、ｄは１〜１０の整数、ｅは１〜２０の整数、ｈは０〜１０の整数、ｇは０〜２０の整数、ｎは１〜３２０の整数であり、ｍおよびｐの和は３である。
【請求項２】
前記光学材料が、シリコン、ゲルマニウム、サファイア、フッ化カルシウム、フッ化バリウム、セレン化亜鉛、およびダイヤモンドから選ばれる１種以上を含む請求項１に記載のマイクロ分光分析用試料台の作製方法。
【請求項３】
前記溶媒が、アルコール類、ケトン類、エーテル類、アルデヒド類、アミン類、脂肪酸類、エステル類およびニトリル類から選ばれる１種以上を含むものであり、かつ、該溶媒はフッ素変性されたものである請求項１または２に記載のマイクロ分光分析用試料台の作製方法。
【請求項４】
前記撥水性または撥油性を持たない部分の該領域の面積が０．０００１〜１０ｍｍ２であることを特徴とする請求項１〜３のいずれかに記載のマイクロ分光分析用試料台の作製方法。
【請求項５】
前記撥水性または撥油性を持たない部分の深さが０．０１〜１０μｍであることを特徴とする請求項１〜４のいずれかに記載のマイクロ分光分析用試料台の作製方法。
【請求項６】
前記撥水性または撥油性を持たない部分を加工するためのドライエッチングに使用するイオンがガリウムイオン、アルゴンイオン、セシウムイオン、および酸素イオンから選ばれる１種以上を含むことを特徴とする請求項１〜５のいずれかに記載のマイクロ分光分析用試料台の作製方法。
【請求項７】
前記撥水性または撥油性を持たない部分を加工するためのウエットエッチングに使用するアルカリ液体が水酸化ナトリウム、水酸化カリウム、水酸化テトラメチルアンモニウムから選ばれる１種以上を含むことを特徴とする請求項１〜５のいずれかに記載のマイクロ分光分析用試料台の作製方法。
【請求項８】
前記撥水性または撥油性を持たない部分を加工するためのウエットエッチングに使用するフッ酸との混合酸性液体が、塩酸、硫酸、硝酸、ギ酸、および酢酸から選ばれる１種以上を含むことを特徴とする請求項１〜５のいずれかに記載のマイクロ分光分析用試料台の作製方法。
【発明の詳細な説明】
【技術分野】
【０００１】
本発明は、マイクロ分光分析用試料台の作製方法に関する。
【背景技術】
【０００２】
例えば、顕微ＦＴＩＲ（フーリエ変換赤外分光光度計）などを用いたマイクロ分光分析法は、微小かつ微量の有機物の定性分析にとって有効な手法である。例えば、顕微ＦＴＩＲで定性分析を行う際、測定する試料の厚さが最適な状態でなければ、正常なＦＴＩＲスペクトルを得ることができないので、正常なＦＴＩＲスペクトルを得るための試料調製は重要となる。例えば、希薄な溶液試料の顕微ＦＴＩＲを行う場合、従来の技術としては、特許文献１、２に開示されているように、試料台の赤外線反射部材に付されたフッ素樹脂の薄膜上に、もしくは特許文献３に開示されているように、試料台の測定面の表面が撥水性に改質された面に、溶媒に試料を含ませた溶液の凝縮核となるピンホールを形成し、そのピンホールについて顕微ＦＴＩＲで測定して、微量の希薄溶液の溶質に関する成分情報を得ていた。
【先行技術文献】
【特許文献】
【０００３】
【特許文献１】特開平５−９９８１３号公報
【特許文献２】特開平５−２４０７８５号公報
【特許文献３】特許第５８７０４３９号
【発明の概要】
【発明が解決しようとする課題】
【０００４】
しかしながら、当該手法では凝集核の厚さが厚く、得られるＦＴＩＲスペクトルは全体的に飽和状態となってしまい、成分を定性するため実施されるスペクトル解析に大きな支障を来たす点や部材に付されたフッ素樹脂の薄膜が破壊しやすい点が欠点である。また、凝集核の厚みを薄くするために針などを使用して押しつぶす点、濃縮後の凝集核が濃縮される位置に再現性がないため、濃縮を観察しながら行わなければならない点も課題である。
【課題を解決するための手段】
【０００５】
上記課題を解決するため、本発明は以下の構成からなる。つまり
（１）撥水性または撥油性を有する下記構造式（I）で表わされるパーフルオロアルキルポリエーテル基含有シラン化合物を溶媒に溶解してなる液に光学材料を浸漬させ、浸漬後に光学材料を加熱し、次いで光学材料を洗浄して、光学材料の表面が撥水性または撥油性に改質されており、かつ、該光学材料の測定に使用する面の一部が直線または曲線で閉じた形状であって、その内側が撥水性または撥油性を持たない部分を有することを特徴とする光学材料を用いたマイクロ分光分析用試料台の作製方法、
【０００６】
【化１】
2018036257.tif 000003
【０００７】
ここで、ａは１〜３０の整数、ｂは１〜１０の整数、ｃは１〜２０の整数、ｄは１〜１０の整数、ｅは１〜２０の整数、ｈは０〜１０の整数、ｇは０〜２０の整数、ｎは１〜３２０の整数であり、ｍおよびｐの和は３である。
（２）前記光学材料が、シリコン、ゲルマニウム、サファイア、フッ化カルシウム、フッ化バリウム、セレン化亜鉛、およびダイヤモンドから選ばれる１種以上を含む（１）に記載のマイクロ分光分析用試料台の作製方法、
（３）前記溶媒が、アルコール類、ケトン類、エーテル類、アルデヒド類、アミン類、脂肪酸類、エステル類およびニトリル類から選ばれる１種以上を含むものであり、かつ、該溶媒はフッ素変性されたものである（１）または（２）に記載のマイクロ分光分析用試料台の作製方法、
（４）前記撥水性または撥油性を持たない部分の該領域の面積が０．０００１〜１０ｍｍ２である（１）〜（３）のいずれかに記載のマイクロ分光分析用試料台の作製方法、
（５）前記撥水性または撥油性を持たない部分の深さが０．０１〜１０μｍである（１）〜（４）のいずれかに記載のマイクロ分光分析用試料台の作製方法、
（６）前記撥水性または撥油性を持たない部分を加工するためのドライエッチングに使用するイオンがガリウムイオン、アルゴンイオン、セシウムイオン、および酸素イオンから選ばれる１種以上を含む（１）〜（５）のいずれかに記載のマイクロ分光分析用試料台の作製方法、
（７）前記撥水性または撥油性を持たない部分を加工するためのウエットエッチングに使用するアルカリ液体が水酸化ナトリウム、水酸化カリウム、水酸化テトラメチルアンモニウムから選ばれる１種以上を含む（１）〜（５）のいずれかに記載のマイクロ分光分析用試料台の作製方法、
（８）前記撥水性または撥油性を持たない部分を加工するためのウエットエッチングに使用するフッ酸との混合酸性液体が、塩酸、硫酸、硝酸、ギ酸、および酢酸から選ばれる１種以上を含む（１）〜（５）のいずれかに記載のマイクロ分光分析用試料台の作製方法、である。
【発明の効果】
【０００８】
本発明により、たとえば、所望の撥水性、撥油性を有するパーフルオロアルキルエーテル基に改質部分と、撥水性、撥油性を有しない部分を融合されたプレートで、マイクロ分光分析における濃縮操作や、濃縮する凝集核の厚みを最適かつ簡便に調節でき、さらに濃縮後の凝集核について、濃縮される位置の再現性を有することができる。
【図面の簡単な説明】
【０００９】
【図１】本発明におけるマイクロ分光分析用試料台の概略断面図である。
【図２】撥水加工後のシリコン上での試料のＦＴＩＲスペクトルである。
【図３】ドライエッチングで加工された撥水性または撥油性を持たない部分で濃縮された試料のＦＴＩＲスペクトルである。
【図４】ウエットエッチングで加工された撥水性または撥油性を持たない部分で濃縮された試料のＦＴＩＲスペクトルである。
【図５】最適な方法で測定された試料のＦＴＩＲスペクトルである。
【発明を実施するための形態】
【００１０】
以下、本発明を説明する。
【００１１】
まず、本発明における撥水性、撥油性を有する化合物としては、下記構造式（I）で表わされるパーフルオロアルキルポリエーテル基含有シラン化合物が好ましく例示される。
【００１２】
【化２】
2018036257.tif 000004
【００１３】
ここで、ａは１〜３０の整数、ｂは１〜１０の整数、ｃは１〜２０の整数、ｄは１〜１０の整数、ｅは１〜２０の整数、ｈは０〜１０の整数、ｇは０〜２０の整数、ｎは１〜３２０の整数である。ｍとｐの和は３である。
【００１４】
本発明における溶媒としては、アルコール類、ケトン類、エーテル類、アルデヒド類、アミン類、脂肪酸類、エステル類およびニトリル類があげられ、かつ、フッ素変性されたものが好ましい。さらにフッ素変性エーテル類、フッ素変性アルコール類が好ましく、エーテル類、アルコール類は炭素数２〜２０のものが最も好ましい。
【００１５】
撥水性、撥油性を有する化合物を溶媒に溶解してなる液の溶液濃度は０．００１〜１０質量％、さらに０．０１〜１質量％が好ましい。
【００１６】
本発明における光学材料として、赤外線の吸収が少ない材料が好ましく、シリコン、ゲルマニウム、サファイア、フッ化カルシウム、フッ化バリウム、セレン化亜鉛、およびダイヤモンドが例示される。なかでもシリコンが好ましい。処理対象である光学材料の表面を予め研磨して鏡面仕上げをしておくと、本発明において、試料台の作製が簡便、かつ正確に行うことができる。
【００１７】
前記処理液に前記光学材料を浸漬させ、浸漬した後の光学材料を、加熱して乾燥する。
【００１８】
本発明において光学材料を加熱するとは、８０℃から１５０℃で３０分間から３時間に保つことをいう。さらには９０℃から１１０℃で３０分間から１時間に保つことが好ましい。
【００１９】
本発明において試料の厚みを抑制するための方法として、後述するドライエッチング、もしくは、ウエットエッチングで、溶液試料を濃縮する側の表面に撥水性または撥油性を持たない部分を作製する。
【００２０】
撥水性または撥油性を持たない部分は直線または曲線で閉じた形状であって、該形状の面積が０．０００１〜１０ｍｍ２、さらには０．００５〜５ｍｍ２、さらには０．００１〜２ｍｍ２であるのが最も好ましい。撥水性または撥油性を持たない部分は、深さが０．０１〜１０μｍ、さらには０．０５〜５μｍ、さらには０．１〜３μｍであるのが最も好ましい。撥水性または撥油性を持たない部分を加工するにはエッチングが好ましく、イオン、高速中性粒子、ラジカル、ガスのいずれかによるドライエッチング方式、もしくは、酸溶液、アルカリ溶液など化学溶液を用いるウエットエッチングが挙げられる。
【００２１】
ドライエッチングで撥水性または撥油性を持たない部分を加工する場合、イオンエッチングが好ましく、ガリウムイオン、アルゴンイオン、セシウムイオン、および酸素イオンから選ばれる１種以上を用いるのが最も好ましい。
【００２２】
ウエットエッチングで撥水性または撥油性を持たない部分を加工する場合、アルカリ溶液を用いる場合は、水酸化ナトリウム、水酸化カリウム、水酸化テトラメチルアンモニウムから選ばれる１種以上のアルカリ性水溶液が最も好ましい。
【００２３】
一方、フッ酸との混合酸性溶液を用いる場合は、塩酸、硫酸、硝酸、ギ酸、酢酸のいずれかとの混合溶液が好ましく、なかでも、硝酸とフッ酸の混合水溶液が最も好ましい。
【実施例】
【００２４】
以下、本発明の実施例を説明する。
【００２５】
まず、撥水性または撥油性を有する化合物として、パーフルオロアルキルポリエーテル基含有シラン化合物
【００２６】
【化３】
2018036257.tif 000005
【００２７】
のエチルノナフルオロブチルエーテル０．１質量％、つまり、ＤＳ−５２１０ＴＨ（株式会社ハーベス製）を使用した。ここで、上記化学式における平均重合度（上記構造式（I）におけるｎ＝３２）は、19Ｆ  ＮＭＲから計算した値である。
【００２８】
上記溶液に表面を予め研磨して鏡面仕上げしたシリコンを浸漬した。
【００２９】
浸漬した後のシリコンを１００℃で１時間加熱乾燥した。乾燥後、残留したＤＳ−５２１０ＴＨをＤＳ−ＴＨ（株式会社ハーベス製）で洗浄除去した。
【００３０】
以上の処理により、シリコンの表面には、約１０Å（０．００１μｍ）の薄膜が形成された。実際に５ｍｍ□の領域で分析深さ１〜数ｎｍの飛行時間型二次イオン質量分析法（ＴＯＦ−ＳＩＭＳ）によるイオンイメージ像でＳｉＯ３Ｈイオン、Ｃ３Ｆ５Ｏ２イオン、Ｃ３Ｆ７Ｏイオンなど撥水作用を有する分子構造が均一に存在していることを確認した。
【００３１】
撥水性または撥油性を持たない部分を加工するために、集束イオンビーム（ＦＩＢ）装置を用いてガリウムイオンでビーム径が３〜４ｎｍ、加速電圧３０ｋＶで０．０４ｍｍ２、深さ１μmでドライエッチングを行なった。以上の方法で加工した部分に対して飛行時間型二次イオン質量分析法（ＴＯＦ−ＳＩＭＳ）によるイオンイメージ像でＳｉＯ３Ｈイオン、Ｃ３Ｆ５Ｏ２イオン、Ｃ３Ｆ７Ｏイオンなど撥水作用を有する分子構造の存在が均一でないことから、当該部分には撥水性または撥油性を持たないことを確認した。図３における曲線は大豆油１００ｎｇを撥水処理したシリコン上で濃縮させ、さらにドライエッチングで加工した撥水性または撥油性を持たない部分で拡がりを持たせて、試料厚みが抑制された状態で赤外分光分析を行なったときのＦＴＩＲスペクトルである。一方、図２は大豆油１００ｎｇを従来法の撥水処理したシリコン上で濃縮させてなる試料を用いて透過法による赤外分光分析を行ったときのＦＴＩＲスペクトルである。図３から、７００〜４０００ｃｍ−１の全ての領域において、図２に比べ良好なスペクトルが得られ、図５のように適切な方法で測定したときのＦＴＩＲスペクトルと同等のＦＴＩＲスペクトルを得ることができた。
【００３２】
また、撥水性または撥油性を持たない部分を加工するために、上記とは異なるエッチング方法として、２Ｎの水酸化カリウム水溶液を使用して直径約３００μｍ、深さ約３μｍでウエットエッチングを行なった。図４における曲線は、大豆油１００ｎｇを撥水処理したシリコン上で濃縮させ、さらに撥水性または撥油性を持たない部分で拡がりを持たせて試料厚みが抑制された状態で赤外分光分析を行なったときのＦＴＩＲスペクトルで、この加工で測定したＦＴＩＲスペクトルも図５のように適切な方法で測定したときと同等のＦＴＩＲスペクトルを得ることができた。
【符号の説明】
【００３３】
１：表面改質部
２：光学材料
３：試料
４：検出器
５：赤外線
６：撥水性または撥油性を持たない部分
【図１】
2018036257.tif 000007
【図２】
2018036257.tif 000008
【図３】
2018036257.tif 000009
【図４】
2018036257.tif 000010
【図５】
2018036257.tif 000011